【手続補正書】
【提出日】平成18年10月13日(2006.10.13)
【手続補正１】
【補正対象書類名】特許請求の範囲
【補正対象項目名】全文
【補正方法】変更
【補正の内容】
【特許請求の範囲】
【請求項１】
ａ）油および／またはグリースバリア機能性、水蒸気バリア機能性、耐水機能性、および酸素バリア機能性からなる群から選択される少なくとも２つの異なるバリア機能性を付与する少なくとも２つの層を含む複合多層易流動性カーテンを形成する工程、および
ｂ）前記カーテンを連続ウェブ支持体に接触させ、それによって、油および／またはグリースバリア層が前記多層カーテン中に存在する場合はフラット・テストにおいて少なくとも５のキット値を有し、水蒸気バリア層が前記多層カーテン中に存在する場合は５０ｇ／ｍ2／日（相対湿度５０％、２３℃）未満の水蒸気透過率を有し、耐水層が前記多層カーテン中に存在する場合は２０ｇ／ｍ2未満の１０分コブ値を有し、酸素バリア層が前記多層カーテン中に存在する場合は２００ｃｍ3／ｍ2／日／バール（１気圧、２３℃、相対湿度９０％）未満の酸素透過率を有する塗被支持体を得る工程、
を含む塗被支持体の製造方法。
【請求項２】
工程ａ）の易流動性カーテンが、印刷適性を提供する追加の最上層を含むことを特徴とする、請求項１に記載の方法。
【請求項３】
油および／またはグリースバリア層が工程ａ）に存在する場合、塗被支持体がフラット・テストにおいて少なくとも８のキット値を有することを特徴とする、前記請求項のいずれか１つに記載の方法。
【請求項４】
水蒸気バリア層が工程ａ）に存在する場合、塗被支持体が、４０ｇ／ｍ2／日（相対湿度５０％、２３℃）未満の水蒸気透過率を有することを特徴とする、前記請求項のいずれか１つに記載の方法。
【請求項５】
耐水バリア層が工程ａ）に存在する場合、塗被支持体が、１２ｇ／ｍ2未満の１０分コブ値を有することを特徴とする、前記請求項のいずれか１つに記載の方法。
【請求項６】
酸素バリア層が工程ａ）に存在する場合、塗被支持体が、１５０ｃｍ3／ｍ2／２４時間／バール（１気圧、２３℃、相対湿度９０％）未満の酸素透過率を有することを特徴とする、前記請求項のいずれか１つに記載の方法。
【請求項７】
工程ａ）の多層カーテンが、支持体と接触する層である追加の界面層を含むことを特徴とする、前記請求項のいずれか１つに記載の方法。
【請求項８】
工程ａ）の多層カーテンが、耐折割れ性を提供する追加の層を少なくとも含むことを特徴とする、前記請求項のいずれか１つに記載の方法。
【請求項９】
工程ａ）の多層カーテンの層の少なくとも１層が、３０ｇ／ｍ2未満の乾燥時塗布量を有することを特徴とする、前記請求項のいずれか１つに記載の方法。
【請求項１０】
工程ａ）の多層カーテンが、６０ｇ／ｍ2未満の乾燥時塗布量を有することを特徴とする、前記請求項のいずれか１つに記載の方法。
【請求項１１】
工程ａ）の多層カーテンが、少なくとも３層を含むことを特徴とする、前記請求項のいずれか１つに記載の方法。
【請求項１２】
工程ａ）の多層カーテンが、少なくとも１種の顔料を含む層を少なくとも１層含むことを特徴とする、前記請求項のいずれか１つに記載の方法。
【請求項１３】
前記顔料が、クレー、カオリン、焼成クレー、タルク、炭酸カルシウム、ラミナーナノ粒子、高アスペクト比クレー、二酸化チタン、サテンホワイト、合成ポリマー顔料、酸化亜鉛、硫酸バリウム、石膏、合成マガダイト、シリカ、アルミナ三水塩、雲母および珪藻土からなる群から選択されることを特徴とする、請求項１２に記載の方法。
【請求項１４】
工程ａ）の多層カーテンのバリア機能性を付与する少なくとも１つの層が、エチレンアクリル酸コポリマー、エチレンビニルアルコールコポリマー、ポリウレタン、エポキシ樹脂、ポリエステル、ポリオレフィン、カルボキシル化スチレンブタジエンラテックス、カルボキシル化スチレンアクリレートラテックス、ポリビニリデンクロライド、ポリビニルクロライド、デンプン、タンパク質、スチレン−アクリルコポリマー、スチレン無水マレイン酸コポリマー、ポリビニルアルコール、ポリビニルアセテート、カルボキシメチルセルロース、シリコーン、ワックス、ネオプレン、ポリヒドロキシエーテル、ラッカー、ポリ乳酸、ポリ乳酸のコポリマー、フッ素原子を含むポリマー、カルボキシル化スチレンブタジエンアクリロニトリルコポリマーなどのアクリロニトリルのコポリマーおよびそれらの混合物からなる群から選択される少なくとも１種または複数の成分を含むことを特徴とする、前記請求項のいずれか１つに記載の方法。
【請求項１５】
工程ａ）の多層易流動性カーテンの少なくとも１つの層が、少なくとも１種の界面活性剤を含むことを特徴とする、前記請求項のいずれか１つに記載の方法。
【請求項１６】
工程ａ）の多層易流動性カーテンが、少なくとも１０質量％の固形分を有することを特徴とする、前記請求項のいずれか１つに記載の方法。
【請求項１７】
工程ｂ）の連続ウェブ支持体が原紙または板紙であることを特徴とする、前記請求項のいずれか１つに記載の方法。
【請求項１８】
工程ｂ）の連続ウェブ支持体が、下塗りも予備カレンダー加工もされていないことを特徴とする、前記請求項のいずれか１つに記載の方法。
【請求項１９】
工程ｂ）の連続ウェブ支持体が、少なくとも２００ｍ／分のウェブ速度を有することを特徴とする、前記請求項のいずれか１つに記載の方法。
【請求項２０】
工程ｂ）の連続ウェブ支持体が、３０〜４００ｇ／ｍ2の秤量すなわち基本質量を有することを特徴とする、前記請求項のいずれか１つに記載の方法。
【請求項２１】
前記請求項のいずれか１つに記載の方法により得られる塗被支持体。
【請求項２２】
前記塗被支持体が、塗被紙または板紙であることを特徴とする、請求項２１に記載の塗被支持体。
【請求項２３】
工程ａ）の多層カーテンが、シート剛直性、シート柔軟性、剥離性、接着性、摩擦制御、ヒートシール性および耐摩耗性の少なくとも１つを提供する少なくとも１つの追加の層を含むことを特徴とする、請求項１〜２０のいずれか１つに記載の方法。
【請求項２４】
ａ）油および／またはグリースバリア機能性、水蒸気バリア機能性、耐水機能性、芳香バリア機能性、有機溶剤バリア機能性および酸素バリア機能性からなる群から選択される少なくとも２つの異なるバリア機能性を付与する少なくとも２つの層を含む複合多層易流動性カーテンを形成する工程、および
ｂ）前記カーテンを連続ウェブ支持体に接触させる工程、
を含む塗被支持体の製造方法。
【請求項２５】
前記カーテンがスロットダイにより形成される、請求項１〜２０、２３及び２４のいずれか１つに記載の方法。
【請求項２６】
前記カーテンがスライドダイにより形成される、請求項１〜２０、２３及び２４のいずれか１つに記載の方法。
【請求項２７】
前記カーテンの少なくとも１層が、ポリエチレンオキシドを含む、請求項１〜２０及び２３〜２６のいずれか１つに記載の方法。
【請求項２８】
前記カーテンがその界面層にポリエチレンオキシドを含む、請求項１〜２０及び２３〜２７のいずれか１つに記載の方法。
【手続補正２】
【補正対象書類名】明細書
【補正対象項目名】０００６
【補正方法】変更
【補正の内容】
【０００６】
カーテン塗布方法による複数塗料の同時塗布は、写真用途の他に感圧コピー紙を製造する技術分野に知られている。例えば、米国特許第４，２３０，７４３号は、１つの実施形態において、マイクロカプセルを主成分として含む下塗り塗料および発色剤を主成分として含む第２層の走行するウェブ上への同時塗布を開示している。しかし、それにより得られる紙は、層の連続塗布によりつくられる紙と同じ特性を有すると報告されている。さらに、発色剤を含む塗料組成物は、２２℃で１０〜２０ｍＰａ・ｓの粘度を有すると記載されている。
【手続補正３】
【補正対象書類名】明細書
【補正対象項目名】００１０
【補正方法】変更
【補正の内容】
【００１０】
本発明の技術的課題は以下の工程を含む塗被支持体の製造方法により解決される。
ａ）複合多層易流動性カーテンを形成する工程であって、それによって、前記多層易流動性カーテンが、油および／またはグリースバリア機能性、水蒸気バリア機能性、耐水機能性、溶剤バリア機能性、芳香バリア機能性および酸素バリア機能性からなる群から選択される少なくとも２つの異なるバリア機能性を付与する少なくとも２つの層を含む。および
ｂ）前記カーテンを連続ウェブ支持体に接触させる工程であって、それによって、
油および／またはグリースバリア層が前記多層カーテン中に存在する場合は、塗被支持体がフラット・テスト（flat-test）において少なくとも５のキット値（Kit value）を有し、
水蒸気バリア層が前記多層カーテン中に存在する場合は、塗被支持体が５０ｇ／ｍ2／日（相対湿度５０％、２３℃）未満の水蒸気透過率を有し、
耐水層が前記多層カーテン中に存在する場合は、塗被支持体が２０ｇ／ｍ2未満の１０分コブ値（Cobb value）を有し、
酸素バリア層が前記多層カーテン中に存在する場合は、塗被支持体が２００ｃｍ3／ｍ2／２４時間／バール（１気圧、２３℃、相対湿度９０％）未満の酸素透過率を有する。
本発明の目的のため、有機溶剤バリア機能性が存在する場合、前記塗膜は、商業的に許容できる基準に従い有機溶剤に対するバリアを提供する。本発明の目的のため、芳香バリア機能性が存在する場合、前記塗膜は、商業的に許容できる基準に従い芳香に対するバリアを提供する。
【手続補正４】
【補正対象書類名】明細書
【補正対象項目名】００１７
【補正方法】変更
【補正の内容】
【００１７】
各バリア層の粘度および固形分は、所望の機能により広い範囲で変えてよい。好適なバリア性が得られる限り、粘度と固形分のどのような組合せも利用できる。本発明の多層カーテン中に存在する各バリア層は、好ましくは、最大７５質量％の固形分および最大３，０００ｍＰａ・ｓ（ブルックフィールド、スピンドル５、１００ｒｐｍ、２５℃）の、より好ましくは３０〜２，０００ｍＰａ・ｓの粘度を有する。バリア層の塗布量は、好ましくは０．１〜３０ｇ／ｍ2、より好ましくは１〜１０ｇ／ｍ2である。バリア層の粘度は、望ましくは少なくとも５０ｍＰａ・ｓであり、好ましくは少なくとも１００ｍＰａ・ｓ、より好ましくは少なくとも２００ｍＰａ・ｓ、さらにより好ましくは２３０〜２０００ｍＰａ・ｓである。
【手続補正５】
【補正対象書類名】明細書
【補正対象項目名】００２１
【補正方法】変更
【補正の内容】
【００２１】
好ましい実施形態において、工程ａ）の多層カーテンは、例えば、エチレンアクリル酸コポリマー、エチレンビニルアルコールコポリマー、ポリウレタン、エポキシ樹脂、ポリエステル、ポリオレフィン、カルボキシル化スチレンブタジエンラテックス、カルボキシル化スチレンアクリレートラテックス、ポリビニリデンクロライド、ポリビニルクロライド、デンプン、タンパク質、スチレンアクリルコポリマー、スチレン無水マレイン酸コポリマー、ポリビニルアルコール、ポリビニルアセテート、カルボキシメチルセルロース、シリコーン、ワックス、ネオプレン、ポリヒドロキシエーテル、ラッカー、ポリ乳酸、ポリ乳酸のコポリマー、フッ素原子を含むポリマー、カルボキシル化スチレンブタジエンアクリロニトリルコポリマーなどのアクリロニトリルのコポリマーおよびそれらの混合物などの少なくとも１種または複数の成分を含むバリア機能性を付与する少なくとも１層の層を含む。
【手続補正６】
【補正対象書類名】明細書
【補正対象項目名】００２２
【補正方法】変更
【補正の内容】
【００２２】
工程ａ）の複合多層易流動性カーテンにおいて、塗布される支持体と接触する層である界面層は、バリア層でないことが好ましい。界面層の重要な機能の１つは支持体の濡れ性を高めることである。界面層は２つ以上の機能を有してもよい。例えば、濡れ性の他に、界面層は、支持体の被覆ならびに接着、サイジング、剛直性または機能の組合せのような向上した機能性を提供してもよい。この層は、追加の機能性を提供しないのであれば、比較的薄い層であることが好ましい。界面層の塗布量は、好適には０．１〜３０ｇ／ｍ2、好ましくは１〜３ｇ／ｍ2である。界面層の固形分は、カーテン中の界面層の質量に対し０．１〜７５％であるのが好適である。ある実施形態において、界面層は固形分が比較的低く、好ましくは０．１〜４０％の固形分を有する。界面層の粘度は、好ましくは少なくとも５５ｍＰａ・ｓ、より好ましくは少なくとも１００ｍＰａ・ｓ、さらにより好ましくは少なくとも２００ｍＰａ・ｓである。界面層の粘度は２３０〜２０００ｍＰａ・ｓであるのが好ましい。
【手続補正７】
【補正対象書類名】明細書
【補正対象項目名】００２８
【補正方法】変更
【補正の内容】
【００２８】
塗被支持体は、水蒸気透過率が、好ましくは４０ｇ／ｍ2／日（相対湿度５０％、２３℃）未満、より好ましくは３０ｇ／ｍ2／日未満、最も好ましくは１０ｇ／ｍ2／日未満である。
【手続補正８】
【補正対象書類名】明細書
【補正対象項目名】００３０
【補正方法】変更
【補正の内容】
【００３０】
酸素バリア層が多層カーテン中に存在する場合、塗被支持体は、好ましくは１５０ｃｍ3／ｍ2／２４時間／バール（１気圧、２３℃、相対湿度９０％）未満、より好ましくは１００ｃｍ3／ｍ2／２４時間／バール未満、さらにより好ましくは５０ｃｍ3／ｍ2／２４時間／バール未満の酸素透過率を有する。